СЕРДЦЕВИНА ОПТИЧЕСКОГО ВОЛОКНА

1. Сердцевина оптического волокна, содержащая первичный слой и вторичный слой, которые ламинированы на непокрытое оптическое волокно, в которой:
первичный слой образован отверждением отверждаемой ультрафиолетовым излучением полимерной композиции, содержащей первый силановый связующий агент, который может быть внедрен в полимерный скелет, и второй силановый связующий агент, который не может быть внедрен в полимерный скелет,
причем первый силановый связующий агент содержит соединение, имеющее метоксильную группу, и
второй силановый связующий агент содержит соединение, имеющее этоксильную группу.
2. Сердцевина оптического волокна по п.1, в которой:
первый силановый связующий агент и второй силановый связующий агент содержатся в отверждаемой ультрафиолетовым излучением полимерной композиции, которая образует первичный слой, и
если A представляет собой значение, полученное умножением молярной концентрации первого силанового связующего агента на число алкоксильных групп, существующих в одной молекуле первого силанового связующего агента, B представляет собой значение, полученное умножением молярной концентрации второго силанового связующего агента на число алкоксильных групп, существующих в одной молекуле второго силанового связующего агента, и C представляет собой коэффициент водопоглощения вторичного слоя, то
точка, построенная в двухмерной системе координат [(горизонтальная и вертикальная оси)=(C, A+B)], находится в области, определяемой четырьмя точками P1-P4, где P1: (C, A+B)=(1,6, 0,1), P2: (C, A+B)=(1,6, 0,4), P3: (C, A+B)=(2,9, 0,8) и P4: (C, A+B)=(2,9, 0,25); и A≥0,01 и B≥0,01.
3. Сердцевина оптического волокна по п.2, в которой построенная точка находится в области, определяемой четырьмя точками, P5-P8, где P5: (C, A+B)=(1,6, 0,1), P6: (C, A+B)=(1,6, 0,22), P7: (C, A+B)=(2,9, 0,42) и P8: (C, A+B)=(2,9, 0,25); и A≥0,01 и B≥0,01.
4. Сердцевина оптического волокна по любому из пп.1-3, в которой второй силановый связующий агент представляет собой тетраэтоксисилан.
5. Сердцевина оптического волокна по любому из пп.1-3, в которой первый силановый связующий агент содержит радикально-полимеризуемую реакционноспособную группу и одну или более метоксильную группу.
6. Сердцевина оптического волокна по любому из пп.1-3, в которой второй силановый связующий агент не содержит ни одной радикально-полимеризуемой реакционноспособной группы, но содержит одну или более этоксильную группу.
7. Сердцевина оптического волокна по любому из пп.1-3, в которой коэффициент водопоглощения вторичного слоя находится в интервале от 1,5 до 3,0%.
8. Сердцевина оптического волокна по любому из пп.1-3, в которой содержание первого силанового связующего агента составляет от 0,05 до 10 мас.% отверждаемой ультрафиолетовым излучением полимерной композиции, которая образует первичный слой после отверждения.
9. Сердцевина оптического волокна по любому из пп.1-3, в которой содержание второго силанового связующего агента составляет от 0,05 до 10 мас.% отверждаемой ультрафиолетовым излучением полимерной композиции, которая образует первичный слой после отверждения.